(57)【要約】【解決課題】冷媒として、二酸化炭素を主成分とする冷媒を用いる蒸発器用のクロスフィンチューブ型熱交換器であって、蒸発熱伝達特性に優れる蒸発器用のクロスフィンチューブ型熱交換器を提供すること。【解決手段】アルミニウムフィンと、該アルミニウムフィンに組み付けられている内面溝付伝熱管とを有し、二酸化炭素を主成分とする冷媒を用いる蒸発器用のクロスフィンチューブ型熱交換器であって、該内面溝付伝熱管の底肉厚をｔ（ｍｍ）、管外径をＤ（ｍｍ）とするとき、下記式（１）：０．０５５≦ｔ／Ｄ≦０．０９（１）を満たし、該内面溝付伝熱管の内面溝の底部に、該内面溝の長手方向に、微細溝が形成されていること、を特徴とする蒸発器用のクロスフィンチューブ型熱交換器。【選択図】図６
2010203670.tif 000002
【特許請求の範囲】
【請求項１】
アルミニウムフィンと、該アルミニウムフィンに組み付けられている内面溝付伝熱管とを有し、二酸化炭素を主成分とする冷媒を用いる蒸発器用のクロスフィンチューブ型熱交換器であって、
該内面溝付伝熱管の底肉厚をｔ（ｍｍ）、管外径をＤ（ｍｍ）とするとき、下記式（１）：
０．０５５≦ｔ／Ｄ≦０．０９      （１）
を満たし、
該内面溝付伝熱管の内面溝の底部に、該内面溝の長手方向に、微細溝が形成されていること、
を特徴とする蒸発器用のクロスフィンチューブ型熱交換器。
【請求項２】
前記微細溝の幅が、１〜３０μｍであることを特徴とする請求項１記載の蒸発器用のクロスフィンチューブ型熱交換器。
【発明の詳細な説明】
【技術分野】
【０００１】
本発明は、冷媒として、二酸化炭素を主成分とする冷媒を用いる冷凍機、空調機、給湯機等の蒸発器用のクロスフィンチューブ型熱交換器に関する。
【背景技術】
【０００２】
地球温暖化ガスである冷媒ガスの排出抑制の観点から、熱交換器の冷媒として、フロン系冷媒に替わり、二酸化炭素冷媒に代表される自然冷媒の使用が検討されてきている。
【０００３】
このような二酸化炭素冷媒が使用される熱交換器のうち、蒸発器用の熱交換器としては、従来のフロン系の場合と同様、アルミニウムフィンと銅製伝熱管を組み付けたクロスフィンチューブ型熱交換器が主流であり、該銅製伝熱管としては、内面溝付伝熱管が使用されてきている。
【０００４】
例えば、特開２００３−３４３９４２号公報（特許文献１）には、チューブ内を流れる二酸化炭素を蒸発させる蒸発器であって、前記チューブの通路断面形状は円形であり、かつ、前記チューブの内壁には、中心側に突出した複数個の突起部が設けられており、
数式１：０．５×ｄ１．２６８２≦Ｌ≦２．０９×ｄ１．２６８２
前記チューブの通路長さ（Ｌ）と前記チューブの平均内径（ｄ）とは、上記数式１に示される関係を有していることを特徴とする蒸発器が開示されている。
【０００５】
しかし、特許文献１に示す蒸発器では、内面溝付伝熱管が用いられているが、平滑管が用いられているものと比較して、管内熱伝達率は高いものの、単に、内面に溝加工を施しただけなので、管内熱伝達率は不十分であった。
【０００６】
内面溝付伝熱管の管内熱伝達率を改善するものとして、例えば、特開２００６−１６２１００号公報（特許文献２）には、高圧冷媒を用いるクロスフィンチューブ式熱交換器を構成する伝熱管にして、管内面に多数の溝が管周方向に又は管軸に対して所定のリード角をもって延びるように形成されているとともに、それら溝間には、所定高さの内面フィンが形成されてなる銅又は銅合金製の内面溝付伝熱管において、管外径Ｄ（ｍｍ）、前記溝の形成部位における管壁厚となる底肉厚をｔ（ｍｍ）、前記溝の溝深さをｄ（ｍｍ）、管軸に対して垂直な断面における溝１個あたりの断面積をＡ（ｍｍ２）としたときに、ｔ／Ｄが０．０４１以上０．１４６以下であり、且つｄ２／Ａが０．７５以上１．５以下であると共に、Ｎを前記溝の溝条数、Ｄｉを前記溝の溝底をつないで形成される管内径に相当する最大内径としたときに、Ｎ／Ｄｉが８以上２４以下となるように構成したことを特徴とする高圧冷媒用内面溝付伝熱管が開示されている。
【０００７】
また、特開２００２−９００８６号公報（特許文献３）には、アルミニウムフィンに、内面溝付伝熱管を組み付けて、クロスフィンチューブ型熱交換器を製造する際に、管内面の内面フィンが変形することを抑制することができる内面溝付伝熱管として、管内面に多数の溝が管周方向に又は管軸に対して所定のリード角をもって延びるように形成されていると共に、それらの溝間に、所定高さの内面フィンが形成されてなる内面溝付伝熱管にして、管外径が４ｍｍ〜１０ｍｍとされ、且つ前記溝の溝深さが０．１０ｍｍ〜０．３０ｍｍとされると共に、前記溝の形成部位における管壁厚となる底肉厚（ｔ）が、次式：ｔ≦０．１２４８×Ｄ０．３２７８２（但し、Ｄは管外径を示す）を満足するように、構成されていることを特徴とする内面溝付伝熱管が開示されている。
【先行技術文献】
【特許文献】
【０００８】
【特許文献１】特開２００３−３４３９４２号公報（特許請求の範囲）
【特許文献２】特開２００６−１６２１００号公報（特許請求の範囲）
【特許文献３】特開２００２−９００８６号公報（特許請求の範囲）
【発明の概要】
【発明が解決しようとする課題】
【０００９】
特許文献２の内面溝付伝熱管では、蒸発熱伝達特性が向上するものの、それでもなお、更なる蒸発熱伝達特性の向上が求められている。また、特許文献３の内面溝付伝熱管でも、同様に、更なる蒸発熱伝達特性の向上が求められている。
【００１０】
従って、本発明は、冷媒として、二酸化炭素を主成分とする冷媒を用いる蒸発器用のクロスフィンチューブ型熱交換器であって、蒸発熱伝達特性に優れる蒸発器用のクロスフィンチューブ型熱交換器を提供することにある。
【課題を解決するための手段】
【００１１】
本発明者らは、上記従来技術における課題を解決すべく、鋭意研究を重ねた結果、内面溝付伝熱管の内面溝の底部に、該内面溝の長手方向に、微細溝を形成させることにより、該微細溝により核沸騰が促進されるので、蒸発熱伝達特性に優れるクロスフィンチューブ型熱交換器が得られることを見出し、本発明を完成させるに至った。
【００１２】
すなわち、本発明は、アルミニウムフィンと、該アルミニウムフィンに組み付けられている内面溝付伝熱管とを有し、二酸化炭素を主成分とする冷媒を用いる蒸発器用のクロスフィンチューブ型熱交換器であって、
該内面溝付伝熱管の底肉厚をｔ（ｍｍ）、管外径をＤ（ｍｍ）とするとき、下記式（１）：
０．０５５≦ｔ／Ｄ≦０．０９      （１）
を満たし、
該内面溝付伝熱管の内面溝の底部に、該内面溝の長手方向に、微細溝が形成されていること、
を特徴とする蒸発器用のクロスフィンチューブ型熱交換器を提供するものである。
【発明の効果】
【００１３】
本発明によれば、冷媒として、二酸化炭素を主成分とする冷媒を用いる蒸発器用のクロスフィンチューブ型熱交換器であって、蒸発熱伝達特性に優れる蒸発器用のクロスフィンチューブ型熱交換器を提供することができる。
【図面の簡単な説明】
【００１４】
【図１】本発明の蒸発器用のクロスフィンチューブ型熱交換器の形態例の模式図である。
【図２】図１に示すクロスフィンチューブ型熱交換器に組み付けられている内面溝付伝熱管を、管軸方向に対して垂直な面で切ったときの断面図である。
【図３】図２に示す内面溝付伝熱管の断面のうちの内面フィンの一部分を拡大した図である。
【図４】図３中の符号１４の方向から見た内面フィンの及び内面溝の一部分の図である。
【図５】図３に示す内面溝付伝熱管を斜視した図である。
【図６】図４及び図５中の符号１３で示す部分の拡大図である。
【図７】図２に示す内面溝付伝熱管の断面のうちの内面フィンの一部分を拡大した図である。
【図８】図２に示す内面溝付伝熱管の断面のうちの内面フィンの一部分を拡大した図である。
【図９】実施例及び比較例で製造した評価用のクロスフィンチューブ型熱交換器を示す断面図である。
【図１０】管内熱伝達率性能評価方法を示す図である。
【発明を実施するための形態】
【００１５】
本発明の蒸発器用のクロスフィンチューブ型熱交換器は、アルミニウムフィンと、該アルミニウムフィンに組み付けられている内面溝付伝熱管とを有し、二酸化炭素を主成分とする冷媒を用いる蒸発器用のクロスフィンチューブ型熱交換器であって、
該内面溝付伝熱管の底肉厚をｔ（ｍｍ）、管外径をＤ（ｍｍ）とするとき、下記式（１）：
０．０５５≦ｔ／Ｄ≦０．０９      （１）
を満たし、
該内面溝付伝熱管の内面溝の底部に、該内面溝の長手方向に、微細溝が形成されている蒸発器用のクロスフィンチューブ型熱交換器である。
【００１６】
本発明の蒸発器用のクロスフィンチューブ型熱交換器について、図１〜図８を参照して説明する。図１は、本発明の蒸発器用のクロスフィンチューブ型熱交換器の形態例の模式図であり、図２は、図１に示すクロスフィンチューブ型熱交換器に組み付けられている内面溝付伝熱管を、管軸方向に対して垂直な面で切ったときの断面図であり、図３は、図２に示す内面溝付伝熱管の断面のうちの内面フィンの一部分を拡大した図である。
【００１７】
図１中、蒸発器用のクロスフィンチューブ型熱交換器１は、アルミニウムフィン２と、内面溝付伝熱管３とを有する。該内面溝付伝熱管３は、ヘアピン加工部４で、ヘアピン加工されて、Ｕ字形状に加工されており、複数の該アルミニウムフィン２に挿通されて組み付けられている。そして、複数の該内面溝付伝熱管３が、該アルミニウムフィン２に挿通され、該内面溝付伝熱管３の該ヘアピン加工部４と反対側が、Ｕベンド管５により、１の該内面溝付伝熱管３の管端と、他の該内面溝付伝熱管３の管端が繋がれている。このことにより、該蒸発器用のクロスフィンチューブ型熱交換器１に、炭酸ガス冷媒６の流路が形成される。
【００１８】
図２に示すように、該内面溝付伝熱管３を管軸方向対して垂直な面で切った断面において、該内面溝付伝熱管３の管内面には、管周方向１７に、多数の内面溝１２が、管軸方向に対して、一定のらせん角θ（°）をもって、らせん状に形成されると共に、多数の内面フィン１１が、らせん状に形成されている。管外径Ｄ（ｍｍ）とは、該内面溝付伝熱管３の外径を指す。なお、該内面溝付伝熱管３には、管周方向１７に亘って該内面溝１２及び該内面フィン１１が形成されているが、作図の都合上、図２においては、該内面溝１２及び該内面フィン１１の一部を記載し、他の記載を省略した。
【００１９】
図３に示すように、該内面溝付伝熱管３の管内面には、該内面溝１２及び該内面フィン１１が加工されている。該内面フィン１１の形状は、管の中心に向かって細くなっている略等脚台形である。
【００２０】
該内面溝１２の底部２９には、該内面溝１２の長手方向に、微細溝が形成されている。該内面溝１２の底部２９に形成されている該微細溝について説明する。図４に、図３中の該内面溝１２及び該内面フィン１１を符号１４側、つまり、該内面溝付伝熱管３の中心から管の内面を見た時の図を示す。また、図５に、図３中の該内面溝付伝熱管３を斜視した図を示す。図４及び図５中、点線で囲った部分（符号１３）は、該内面溝１２の底部２９の一部であるが、この符号１３で示される部分の拡大図を、図６に示す。なお、該内面溝１２の長手方向１８とは、管軸方向に対して、一定のらせん角θ（°）をもって、らせん状に該内面溝１２が連続している方向である。
【００２１】
図６に示すように、該内面溝１２の底部２９には、微細溝１５（１５ａ、１５ｂ、１５ｃ）が形成されている。該微細溝１５の形成方向は、該内面溝１２の長手方向１８である。ここで、本発明において、該内面溝の長手方向に該微細溝が形成されているとは、各微細溝１５について、その全範囲に亘って、該内面溝１２と、全く同一のらせん角をもって形成されているということ、つまり、内面溝１２と、全く同一のらせん角をもって一直線に形成されているということではなく、例えば、該微細溝１５ｂのように、蛇行して形成されていてもよい。つまり、本発明において、該内面溝の長手方向に該微細溝が形成されているとは、該微細溝１５の形成方向を局部的に全範囲に亘って観察したときに、各観察点において、溝の形成方向が、該内面溝１２の長手方向１８に対して±３０°以内であればよい。そして、該微細溝１５の形成方向を局部的に全範囲に亘って観察したときに、各観察点において、溝の形成方向が、該内面溝１２の長手方向１８に対して±３０°以内であれば、該冷媒の流れ方向に概ね沿うように、核沸騰促進作用を発揮する該微細溝が存在することになるので、該微細溝が冷媒の沸騰核として作用して、蒸発熱伝達特性が高くなる。
【００２２】
各微細溝１５は、全範囲に亘って溝幅１９が一定でなくてもよく、該微細溝１５ａのように、溝幅が変化していてもよい。また、該微細溝１５ｃのように、溝幅１９が非常に狭いものでも、１μｍ程度であれば、核沸騰促進作用を発揮できる。そして、該微細溝１５の溝幅は、核沸騰促進効果を発揮できる程度であれば、特に制限されないが、核沸騰促進効果が高くなる点で、好ましくは１〜３０μｍ、特に好ましくは３〜２０μｍである。なお、該微細溝の溝幅は、該微細溝の開口の幅として観察されるものである。
【００２３】
該微細溝１５の長さ２０は、特に制限されるものではなく、ある程度の長さを持っていることで、核沸騰の核となる可能性を高くする効果がある。
【００２４】
該微細溝１５は、なだらかな凹みではなく、溝幅が狭く且つ溝幅に対して深さが深いものであり、核沸騰促進作用を発揮するものである。一方、なだらかな凹みは、核沸騰促進させる作用を十分には発揮しない。
【００２５】
図７及び図８に、図２に示す内面溝付伝熱管の断面のうちの内面フィンの一部分を拡大した図を示す。図７中、底肉厚ｔ（ｍｍ）とは、該内面溝付伝熱管３の該内面溝１２の最も深い部分２３における該内面溝付伝熱管３の肉厚を指す。なお、以下、各内面溝１２の最も深い部分２３が円周上に重なるように引いた円、すなわち、該内面溝付伝熱管３の外周の円と同心円であり且つ半径が該底肉厚ｔ分だけ小さい円を、底肉厚線２５（図７中、符号２５で示す一点鎖線）と呼ぶ。内面フィン高さｈ（ｍｍ）とは、該内面フィン１１の頂点２６の高さを指し、該底肉厚線２５から管の中心に向かって突き出している部分の長さを指す。ここで、該内面フィン高さｈは、該内面フィン１１の幅方向の中央部の高さ、つまり、該内面フィン１１の中心線の長さである。内面フィンピッチｐ（ｍｍ）とは、隣り合う該内面フィン１１間における、該内面フィン１１の中心線と該底肉厚線２５とが交差する点間の直線距離を指す。フィン頂角α（°）は、該内面フィンの側面を延ばしたときの交差角を指す。内面フィン幅Ｗｆ（ｍｍ）は、該内面フィン高さｈの半分の位置における、該内面フィン１１の幅を指す。なお、該内面フィン１１の先端の形状は、図３、図７及び図８では円弧であるが、これに限らず、先端が偏平となった形状や、先端が尖った三角形状であってもよい。
【００２６】
本発明に係る該内面溝付伝熱管において、ｔ／Ｄは０．０５５〜０．０９である。二酸化炭素を主成分とする冷媒は、その作動圧力が３．５〜１６ＭＰａと高いため、伝熱管の耐圧強度を向上させる必要があり、そのため、該底肉厚ｔを厚くする必要がある。該底肉厚ｔの厚さは、該管外径Ｄ及び伝熱管材質の引張強さσＢにより、安全係数を考慮して適宜決定されるが、伝熱管材質として一般的に用いられるりん脱酸銅等の軟質材又は純銅に最大２質量％程度の添加成分を添加した低合金銅においては、ｔ／Ｄは、０．０５５以上であることが必要である。一方、ｔ／Ｄが０．０９を超えると、単重が大きくなって、コストアップとなるとともに、熱伝達性が悪くなり、該内面フィン高さｈを低くせざるを得なくなることから、十分な熱交換性能が得られなくなる。そのため、ｔ／Ｄは０．０９以下であることが必要である。なお、本発明において、ｔ／Ｄの値は、管軸方向に垂直な断面における管周方向の全内面溝の該底肉厚ｔの平均値より算出される値である。また、該管外径Ｄは、４〜１２．７ｍｍ、好ましくは７〜１２．７ｍｍである。
【００２７】
該微細溝が該内面溝の底部に形成されていることにより、以下のような作用効果がある。
【００２８】
伝熱管に内面溝を形成すると、平滑管と比較して液冷媒を薄膜化する効果がある。この内面溝付伝熱管をクロスフィンチューブ型熱交換器に組み付けて、二酸化炭素冷媒を伝熱管の内部に流通させて蒸発器として熱交換させる場合（液冷媒の蒸発により空気側から吸熱させる場合）、冷媒入口から冷媒出口にかけて、クォリティ（乾き度）が変化していき、冷媒出口に向かうに従って、クォリティが増加していく。
【００２９】
本発明の蒸発器用のクロスフィンチューブ型熱交換器に係る該内面溝付伝熱管では、クォリティによって、核沸騰に寄与する部位が異なる。先ず、冷媒入口近くの液膜が厚い低クォリティ領域では、該内面溝自身（図２中の符号１２の該内面溝）が、オープンキャビティーとして機能し、核沸騰を促進させる。このような核沸騰を促進させるオープンキャビティーとして機能する該内面溝の好ましい形態としては、Ｗｇが０．０７〜０．１５ｍｍ、Ｗｇ／ｄが０．５〜０．８のものである（Ｗｇ及びｄについては、後述する。）。
【００３０】
次いで、冷媒入口から冷媒出口に向かうに従って、クォリティは増加していくが、この増加に伴って液膜が薄くなってくると、該内面溝の底部に形成されている該微細溝も、核沸騰を促進するオープンキャビティーとして機能するようになってくる。このような領域では、該内面溝と該微細溝の両方が、核沸騰の促進に寄与する。
【００３１】
更に冷媒出口に向かうと、クォリティは更に増加し、液膜が非常に薄い状態となる。このような高クォリティ領域では、該内面溝の底部に形成されている該微細溝による核沸騰の促進効果が支配的になる。
【００３２】
このようなことから、本発明の蒸発器用のクロスフィンチューブ型熱交換器においては、低クォリティ領域から高クォリティ領域の全域に亘って、核沸騰の促進作用が発揮され、蒸発熱伝達率を向上させる効果を奏する。
【００３３】
図８中、内面溝深さｄ（ｍｍ）とは、内面フィン頂点線２７から、該内面溝１２の最も深い部分２３までの距離である。なお、該内面溝付伝熱管３の該内面フィン１１の頂点２６が円周上に重なるように引いた円、すなわち、該内面溝付伝熱管３の外周の円と同心円であり且つ半径が該底肉厚ｔ及び該内面フィン高さｈの合計分だけ小さい円を、該内面フィン頂点線２７（図８中、符号２７で示す一点鎖線）と呼ぶ。内面溝幅Ｗｇ（ｍｍ）は、該内面溝深さｄの半分の位置における、該内面溝１２の幅を指す。
【００３４】
本発明において、該内面溝の底部とは、該内面溝１２の壁面のうち、図８中の符号２９で示す部分（太線で示す部分）である。つまり、該内面溝１２の最も深い部分２３から、該内面溝深さｄの５分の１の長さ分だけ上側の位置２８までの、該内面溝１２の壁面である。言い換えると、該内面溝１２の最も深い部分２３から、該内面溝深さｄの５分の１の長さ分だけ、該内面溝付伝熱管３の中心寄りの位置（符号２８で示す点線）までの、該内面溝１２の壁面である。そして、該内面溝１２の最も深い部分２３から、該内面溝深さｄの５分の１の長さ分だけ上側の位置２８までの該内面溝１２の壁面に、すなわち、該内面溝１２の底部に、該微細溝１５が形成されていることにより、核沸騰促進作用が発揮され、蒸発熱伝達特性が高くなる。
【００３５】
本発明では、個々の内面溝１２の全てに、該微細溝１５が形成されていることが好ましいが、該内面溝付伝熱管３に形成される該内面溝１２のうちの少なくとも１つに、該微細溝１５が形成されていれば、その部分が核沸騰促進作用を発揮するので、全く該微細溝１５が形成されていない場合に比べれば、蒸発熱伝達特性が高くなる。また、該内面溝１２の長手方向の全域に亘って、該微細溝１５が形成されていることが好ましいが、該内面溝１２の長手方向のうちの少なくとも一部に、該微細溝１５が形成されていれば、その部分が核沸騰促進作用を発揮するので、全く該微細溝１５が形成されていない場合に比べれば、蒸発熱伝達特性が高くなる。
【００３６】
ｈは０．１０〜０．２５ｍｍであり、ｐは０．１８〜０．４５ｍｍであり、Ｗｆは０．０５〜０．１５ｍｍであり、Ｗｇは０．０５〜０．１５ｍｍである。
【００３７】
αは、０＜α≦３０であり、好ましくは１５≦α≦３０である。αを上記範囲とすることにより、蒸発熱伝達特性が高くなる。本発明に係る該内面溝付伝熱管では、αが０°より大きいので、該内面フィン１１は、上に行くほど内面フィンの幅が狭くなる形状を有している。なお、図７において、αが０°のときは、内面フィンの両側の側面同士は平行であり、０°より大きくなる（正の数）と、内面フィンの形状は、上に行くほど（管の中心に向かうほど）幅が狭くなる形状となる。
【００３８】
該内面溝付伝熱管３の該らせん角θは、５°以上、好ましくは１０〜３０°である。らせん角が大きくなる程、液冷媒を伝熱管の頂部に上げる効果が大きくなり、管内面全体として液膜が薄くなる。液膜が薄くなる程、蒸発熱伝熱は促進され、蒸発熱伝達性能が向上する。なお、該らせん角θとは、該内面溝の管軸に対する角度を指す。
【００３９】
該内面溝付伝熱管３の材質は、特に制限されるものではないが、加工性及び熱伝導性が共に良好な、純銅又は純銅に最大２％程度の添加成分を添加した低合金銅が好ましい。
【００４０】
本発明の蒸発器用のクロスフィンチューブ型熱交換器に係る該アルミニウムフィンの材質は、特に制限されるものではないが、加工性及び熱伝導性が高い点で、ＪＩＳ  Ａ  １０５０等の純アルミニウムが好ましい。
【００４１】
本発明の蒸発器用のクロスフィンチューブ型熱交換器は、二酸化炭素を主成分とする冷媒を用いる蒸発器用として用いられる。本発明の蒸発器用のクロスフィンチューブ型熱交換器に用いられる該二酸化炭素を主成分とする冷媒は、二酸化炭素単独か、あるいは、冷凍機油を０〜１５質量％含有する二酸化炭素冷媒である。
【００４２】
本発明の蒸発器用のクロスフィンチューブ型熱交換器を製造する方法の一例にについて説明する。なお、以下の製造例は、例示であって、本発明の蒸発器用のクロスフィンチューブ型熱交換器は、この方法によって製造されたものに限定されるものではない。
【００４３】
先ず、公知の転造加工方法により、連続する１本の原管の内側に、溝付きプラグを挿入し、該溝付きプラグと、該原管の外側に配置される円形ダイスとの間で、該原管を押圧することによって、該原管を縮径するとともに、管内面に溝を形成させ、次いで、空引き抽伸加工して、アルミニウムフィン組み付け前の内面溝付伝熱管（拡管前）を得る。
【００４４】
次いで、得られた該拡管前の内面溝付伝熱管を、該アルミニウムフィンに挿通し、該拡管前の内面溝付伝熱管を拡管及び固着して、本発明の蒸発器用のクロスフィンチューブ型熱交換器を製造する。
【実施例】
【００４５】
次に、実施例を挙げて本発明を更に具体的に説明するが、これは単に例示であって、本発明を制限するものではない。
【００４６】
（実施例１及び比較例１）
＜拡管前の内面溝付伝熱管の作製＞
りん脱酸銅製の原管を用いて、転造加工及び空引き抽伸加工にて、管外径が７ｍｍの内面溝付伝熱管（拡管前）を作製した（実施例１）。また、りん脱酸銅製の原管を用いて、転造加工にて、管外径が７ｍｍの内面溝付伝熱管（拡管前）を作製した（比較例１）。得られた内面溝付伝熱管（拡管前）の寸法緒元を表１に示す。
【００４７】
【表１】
2010203670.tif 000003
【００４８】
＜クロスフィンチューブ型熱交換器の製造＞
上記で得た該拡管前の内面溝付伝熱管を、下記条件で機械拡管により拡管して、アルミニウムフィンに組み付け、図９に示す評価用のクロスフィンチューブ型熱交換器を製造した。緒元を表２に示す。
（拡管の条件）
外径φ６．０９ｍｍの拡管プラグを用いて機械拡管を行った。
【００４９】
【表２】
2010203670.tif 000004
【００５０】
＜拡管後の内面溝付伝熱管の抜管＞
上記のようにして製造した評価用のクロスフィンチューブ型熱交換器から、拡管後の内面溝付伝熱管（拡管後）を抜管した。得られた拡管後の内面溝付伝熱管（拡管後）の寸法緒元を表３に示す。
【００５１】
＜拡管後の内面溝付伝熱管の形態観察＞
図９中の×位置の管をサンプリングした。観察箇所は、反Ｕベンド側の１枚目のフィンからの距離ｘが１００ｍｍ、２００ｍｍの位置で、左右１つづつ、計４箇所である。
各観察箇所について、管周の９０°間隔で、４つの位置の内面溝の底部を、走査型電子顕微鏡観察（ＳＥＭ）で、表面観察した。よって、４位置×４箇所＝１６視野のＳＥＭ観察を行った。その結果を表３に示す。なお、各視野の大きさは１２５μｍ×９０μｍであった。
【００５２】
【表３】
2010203670.tif 000005
１）視野中に、溝幅１μｍ以上で長さ２０μｍ以上の微細溝が１個でも観察された場合、微細溝が観察されたとする。
２）１６視野分の合計である。
【００５３】
＜拡管後の内面溝付伝熱管の管内熱伝達率性能評価＞
実施例１の評価用のクロスフィンチューブ型熱交換器より抜管した拡管後の内面溝付伝熱管（拡管後）から、次の（１）及び（２）の２種類の伝熱管片を選定して繋ぎ合せて評価した。また、比較例１の評価用のクロスフィンチューブ型熱交換器より抜管した拡管後の内面溝付伝熱管（拡管後）を、繋ぎ合せて、次の（３）として評価した。
（１）実施例１で拡管された内面溝付伝熱管のうち、管周の９０°間隔の４つの位置のうち、３つの位置で微細溝が観察されたもの
（２）実施例１で拡管された内面溝付伝熱管のうち、管周の９０°間隔の４つの位置のうち、１つの位置で微細溝が観察されたもの
（３）比較例１で拡管された内面溝付伝熱管、すなわち、管周の９０°間隔の４つの位置のうち、いずれの位置にも微細溝が観察されなかったもの
【００５４】
次いで、図１０に示すように、上記（１）〜（３）の各内面溝付伝熱管（拡管後）３０を内管として、外管３１の内側に挿通し、下記に示す条件に制御した二酸化炭素冷媒を拡管後の内面溝付伝熱管３０内に流し、環状部３２を流れる水と熱交換させ、水及び冷媒の出入口温度及び流量から熱伝達率を求めた。条件としては、伝熱管出口圧力４．０７ＭＰａ、飽和温度：７．０℃、出口過熱度：３．０℃、入口乾き度０．１、質量冷媒速度：３００又は５００ｋｇ／ｍ２・ｓとした。その結果を表４に示す。
【００５５】
【表４】
2010203670.tif 000006
１）内面溝付伝熱管（拡管後）の（３）の熱伝達率を１００としたときの、各内面溝付伝熱管（拡管後）の熱伝達率
【産業上の利用可能性】
【００５６】
本発明によれば、熱交換性能に優れる蒸発器を製造することができる。
【符号の説明】
【００５７】
１            蒸発器用のクロスフィンチューブ型交換器
２            アルミニウムフィン
３            内面溝付伝熱管
４            ヘアピン加工部
５            Ｕベンド管
１１          内面フィン
１２          内面溝
１５（１５ａ、１５ｂ、１５ｃ）  微細溝
１７          管周方向
１８          内面溝の長手方向
１９          幅
２０          長さ
２３          溝の最も深い部分
２５          底肉厚線
２６          内面フィンの頂点
２７          内面フィン頂点線
２９          内面溝の底部
３０          抜管した該内面溝付伝熱管（拡管後）
３１          外管
３２          環状部
Ｄ            管外径
ｔ            底肉厚
ｄ            内面溝深さ
ｈ            内面フィン高さ
ｐ            内面フィンピッチ
Ｗｆ          内面フィン幅
Ｗｇ          内面溝幅
α            内面フィン頂角
【図１】
2010203670.tif 000007
【図２】
2010203670.tif 000008
【図３】
2010203670.tif 000009
【図４】
2010203670.tif 000010
【図５】
2010203670.tif 000011
【図６】
2010203670.tif 000012
【図７】
2010203670.tif 000013
【図８】
2010203670.tif 000014
【図９】
2010203670.tif 000015
【図１０】
2010203670.tif 000016